ГАСЯЩАЯ ПЛАСТИНА ДЛЯ ДУГОГАСИТЕЛЬНОЙ КАМЕРЫ

1. Гасящая пластина, содержащая матричный композиционный материал, который содержит ферромагнитную фазу, в которую включена высокожаропрочная фаза.
2. Гасящая пластина по п.1, отличающаяся тем, что высокожаропрочная фаза равномерно распределена в матричном композиционном материале.
3. Гасящая пластина по п.1 или 2, отличающаяся тем, что большую часть ее объема составляет матричный композиционный материал.
4. Гасящая пластина по п.3, отличающаяся тем, что большую часть ее толщины составляет матричный композиционный материал.
5. Гасящая пластина по п.1 или 2, отличающаяся тем, что по меньшей мере 70% ее объема или ее толщины, предпочтительно - по меньшей мере 80% ее объема или ее толщины, составляет матричный композиционный материал.
6. Гасящая пластина по п.1 или 2, отличающаяся тем, что она полностью состоит из матричного композиционного материала.
7. Гасящая пластина по п.3, отличающаяся тем, что она содержит наружное покрытие, толщина которого мала по сравнению с толщиной гасящей пластины.
8. Гасящая пластина по п.7, отличающаяся тем, что толщина наружного покрытия составляет не более 50 мкм.
9. Гасящая пластина по п.7, отличающаяся тем, что наружное покрытие состоит из материала, электропроводность которого выше электропроводности матричного композиционного материала.
10. Гасящая пластина по п.7, отличающаяся тем, что матричный композиционный материал и материал наружного покрытия выбраны так, что материал наружного покрытия в расплавленном состоянии смачивает матричный композиционный материал.
11. Гасящая пластина по п.7, отличающаяся тем, что наружное покрытие содержит полимерный материал.
12. Гасящая пластина по п.1 или 2, отличающаяся тем, что высокожаропрочная фаза имеет температуру плавления, или температуру разложения, или температуру сублимации не ниже 1900°С.
13. Гасящая пластина по п.1 или 2, отличающаяся тем, что она имеет толщину в диапазоне от 0,4 мм до 3 мм, предпочтительно - от 0,8 мм до 1,8 мм.
14. Гасящая пластина по п.1 или 2, отличающаяся тем, что высокожаропрочная фаза составляет по меньшей мере 2%, предпочтительно - по меньшей мере 4%, от объема матричного композиционного материала.
15. Гасящая пластина по п.1 или 2, отличающаяся тем, что высокожаропрочная фаза составляет менее 50%, предпочтительно - менее 20%, более предпочтительно - менее 15%, от объема матричного композиционного материала.
16. Гасящая пластина по п.1 или 2, отличающаяся тем, что ферромагнитная фаза составляет более половины объема матричного композиционного материала.
17. Гасящая пластина по п.1 или 2, отличающаяся тем, что в матричный композиционный материал включено армирование.
18. Гасящая пластина по п.17, отличающаяся тем, что армирование является электропроводящим.
19. Гасящая пластина по п.17, отличающаяся тем, что армирование содержит волокна.
20. Гасящая пластина по п.17, отличающаяся тем, что армирование содержит сетку или решетку.
21. Составная гасящая пластина, в которой две гасящие пластины по любому из предыдущих пунктов соединены металлическим промежуточным слоем, толщина которого мала по сравнению с толщиной составной гасящей пластины, причем промежуточный слой не содержит высокожаропрочной фазы.
22. Составная гасящая пластина по п.21, отличающаяся тем, что промежуточный слой составляет не более 15% от толщины составной гасящей пластины.
23. Применение гасящей пластины по любому из предыдущих пунктов в дугогасительной камере для гашения электрической дуги.
24. Дугогасительная камера, содержащая пакет из нескольких электрически изолированных друг от друга гасящих пластин по п.1 или 2.